"次の成分A、B及びC;A顔料を含む着色剤、B下記式1で表される繰り返し単位1と、下記式2で表される繰り返し単位2と、酸性基を有する繰り返し単位3を含み、前記繰り返し単位1以外の繰り返し単位の合計に対する、前記繰り返し単位2の共重合割合が75質量以上であり、重量平均分子量Mwと数平均分子量Mnとの比Mw/Mnが1.0~1.9である共重合体、及びC架橋剤を含有することを特徴とするカラーフィルタ用着色組成物。式1において、R1は、水素原子又はメチル基を示し、Zは、-NR2R3R4Y但し、R2~R4は、相互に独立に、水素原子又は炭化水素基を示し、R2~R4のうち2つ以上が互いに結合して飽和複素環を形成してもよく、Yは対アニオンを示す。、又は-NR5R6但し、R5及びR6は、相互に独立に、水素原子又は炭化水素基を示し、R5及びR6が互いに結合して飽和複素環を形成してもよい。を示し、X1は、2価の連結基を示す。式2において、R7は、水素原子又はメチル基を示し、R8は、脂肪族炭化水素基又は脂環式炭化水素基を示す。前記B共重合体において、前記繰り返し単位1以外の繰り返し単位の合計に対する、前記繰り返し単位2の共重合割合が75~99質量であり、かつ前記繰り返し単位3の共重合割合が1~20質量である、請求項1に記載のカラーフィルタ用着色組成物。前記B共重合体が前記繰り返し単位1を有するAブロックと、前記繰り返し単位2及び前記繰り返し単位3を有するBブロックとを含むブロック共重合体である、請求項1又は2に記載のカラーフィルタ用着色組成物。前記B共重合体の重量平均分子量Mwと数平均分子量Mnとの比Mw/Mnが1.0~1.7である、請求項1~3のいずれか1項に記載のカラーフィルタ用着色組成物。更にDバインダー樹脂但し、前記B成分を除く。を含有する、請求項1~4のいずれか1項に記載のカラーフィルタ用着色組成物。更にE光重合開始剤を含有する、請求項1~5のいずれか1項に記載のカラーフィルタ用着色組成物。着色剤として更に染料を含むものである、請求項1~6のいずれか1項に記載の着色組成物。請求項1~7のいずれか1項に記載の着色組成物を用いて形成された着色層を備えてなるカラーフィルタ。請求項8に記載のカラーフィルタを具備する表示素子。次の成分a1、B及びF;a1顔料、B下記式1で表される繰り返し単位1と、下記式2で表される繰り返し単位2と、酸性基を有する繰り返し単位3を含み、前記繰り返し単位1以外の繰り返し単位の合計に対する、前記繰り返し単位2の共重合割合が75質量以上であり、重量平均分子量Mwと数平均分子量Mnとの比Mw/Mnが1.0~1.9である共重合体、及びF溶媒を含有することを特徴とするカラーフィルタ用顔料分散液。式1において、R1は、水素原子又はメチル基を示し、Zは、-NR2R3R4Y但し、R2~R4は、相互に独立に、水素原子又は炭化水素基を示し、R2~R4のうち2つ以上が互いに結合して飽和複素環を形成してもよく、Yは対アニオンを示す。、又は-NR5R6但し、R5及びR6は、相互に独立に、水素原子又は炭化水素基を示し、R5及びR6が互いに結合して飽和複素環を形成してもよい。を示し、X1は、2価の連結基を示す。式2において、R7は、水素原子又はメチル基を示し、R8は、脂肪族炭化水素基又は脂環式炭化水素基を示す。しかしながら、これら特許文献5~6の記載の方法によっても、近年のカラー液晶表示素子の高コントラスト化、高色純度化及び高輝度化の要求を実現することは困難であり、しかもカラーフィルタを量産する中での現像性等の諸問題も解決できているとは言い難い。そのため、近年の高コントラスト化、高色純度化及び高輝度化の要求を実現し、かつ現像性等に優れるカラーフィルタ用着色組成物の開発が強く求められている。したがって、本発明の課題は、色度特性に優れ、現像性及び保存安定性の良好なカラーフィルタ用着色組成物を提供することにある。さらに本発明の課題は、上記着色組成物から形成された着色層を備えてなるカラーフィルタ、及び当該カラーフィルタを具備する表示素子を提供することにある。かかる実情に鑑み、本発明者らは、鋭意研究を行ったところ、特定の繰り返し単位を有するブロック共重合体を用いることで上記課題を解決することができることを見出し、本発明を完成した。即ち、本発明は、次の成分A、B及びC;A顔料を含む着色剤、B下記式1で表される繰り返し単位1と、下記式2で表される繰り返し単位2と、酸性基を有する繰り返し単位3を含み、前記繰り返し単位1以外の繰り返し単位の合計に対する、前記繰り返し単位2の共重合割合が75質量以上であり、重量平均分子量Mwと数平均分子量Mnとの比Mw/Mnが1.0~1.9である共重合体以下、B共重合体とも称する。、及びC架橋剤を含有することを特徴とするカラーフィルタ用着色組成物を提供するものである。式1において、R1は、水素原子又はメチル基を示し、Zは、-NR2R3R4Y但し、R2~R4は、相互に独立に、水素原子又は炭化水素基を示し、R2~R4のうち2つ以上が互いに結合して飽和複素環を形成してもよく、Yは対アニオンを示す。、又は-NR5R6但し、R5及びR6は、相互に独立に、水素原子又は炭化水素基を示し、R5及びR6が互いに結合して飽和複素環を形成してもよい。を示し、X1は、2価の連結基を示す。式2において、R7は水素原子又はメチル基を示し、R8は脂肪族炭化水素基又は脂環式炭化水素基を示す。また、本発明は、上記着色組成物を用いて形成された着色層を備えてなるカラーフィルタ、及び該カラーフィルタを具備する表示素子を提供するものである。ここで、着色層とは、カラーフィルタに用いられる各色画素、ブラックマトリックス、ブラックスペーサー等を意味する。更に、本発明は、次の成分a1、B及びF;a1顔料、上記B共重合体、及びF溶媒を含有することを特徴とするカラーフィルタ用顔料分散液を提供するものである。本発明のカラーフィルタ用着色組成物は、色度特性に優れ、現像性及び保存安定性にも優れる。本発明の着色組成物を用いれば、コントラストの高い各色画素を有するカラーフィルタを得ることができる。しがたって、本発明のカラーフィルタ用着色組成物は、カラー液晶表示素子用カラーフィルタ、固体撮像素子の色分解用カラーフィルタ、有機EL表示素子用カラーフィルタ、電子ペーパー用カラーフィルタを始めとする各種のカラーフィルタの作製に極めて好適に使用することができる。以下、本発明について詳細に説明する。カラーフィルタ用着色組成物以下、本発明のカラーフィルタ用着色組成物以下、単に着色組成物という。の構成成分について説明する。-A着色剤-本発明の着色組成物は、A着色剤としてa1顔料を含有する。a1顔料としては特に限定されるものではなく、有機顔料、無機顔料のいずれでもよい。本発明においてa1顔料は、単独で又は2種以上を混合して使用することができる。もちろん、有機顔料と無機顔料を混合して使用することもできる。上記有機顔料としては、例えば、カラーインデックスC.I.;TheSocietyofDyersandColourists社発行においてピグメントに分類されている化合物が挙げられる。具体的には、下記のようなカラーインデックスC.I.名が付されているものを挙げることができる。C.I.ピグメントイエロー12、C.I.ピグメントイエロー13、C.I.ピグメントイエロー14、C.I.ピグメントイエロー17、C.I.ピグメントイエロー20、C.I.ピグメントイエロー24、C.I.ピグメントイエロー31、C.I.ピグメントイエロー55、C.I.ピグメントイエロー83、C.I.ピグメントイエロー93、C.I.ピグメントイエロー109、C.I.ピグメントイエロー110、C.I.ピグメントイエロー138、C.I.ピグメントイエロー139、C.I.ピグメントイエロー150、C.I.ピグメントイエロー153、C.I.ピグメントイエロー154、C.I.ピグメントイエロー155、C.I.ピグメントイエロー166、C.I.ピグメントイエロー168、C.I.ピグメントイエロー180、C.I.ピグメントイエロー211;C.I.ピグメントオレンジ5、C.I.ピグメントオレンジ13、C.I.ピグメントオレンジ14、C.I.ピグメントオレンジ24、C.I.ピグメントオレンジ34、C.I.ピグメントオレンジ36、C.I.ピグメントオレンジ38、C.I.ピグメントオレンジ40、C.I.ピグメントオレンジ43、C.I.ピグメントオレンジ46、C.I.ピグメントオレンジ49、C.I.ピグメントオレンジ61、C.I.ピグメントオレンジ64、C.I.ピグメントオレンジ68、C.I.ピグメントオレンジ70、C.I.ピグメントオレンジ71、C.I.ピグメントオレンジ72、C.I.ピグメントオレンジ73、C.I.ピグメントオレンジ74;C.I.ピグメントレッド1、C.I.ピグメントレッド2、C.I.ピグメントレッド5、C.I.ピグメントレッド17、C.I.ピグメントレッド31、C.I.ピグメントレッド32、C.I.ピグメントレッド41、C.I.ピグメントレッド122、C.I.ピグメントレッド123、C.I.ピグメントレッド144、C.I.ピグメントレッド149、C.I.ピグメントレッド166、C.I.ピグメントレッド168、C.I.ピグメントレッド170、C.I.ピグメントレッド171、C.I.ピグメントレッド175、C.I.ピグメントレッド176、C.I.ピグメントレッド177、C.I.ピグメントレッド178、C.I.ピグメントレッド179、C.I.ピグメントレッド180、C.I.ピグメントレッド185、C.I.ピグメントレッド187、C.I.ピグメントレッド202、C.I.ピグメントレッド206、C.I.ピグメントレッド207、C.I.ピグメントレッド209、C.I.ピグメントレッド214、C.I.ピグメントレッド220、C.I.ピグメントレッド221、C.I.ピグメントレッド224、C.I.ピグメントレッド242、C.I.ピグメントレッド243、C.I.ピグメントレッド254、C.I.ピグメントレッド255、C.I.ピグメントレッド262、C.I.ピグメントレッド264、C.I.ピグメントレッド272;C.I.ピグメントバイオレット1、C.I.ピグメントバイオレット19、C.I.ピグメントバイオレット23、C.I.ピグメントバイオレット29、C.I.ピグメントバイオレット32、C.I.ピグメントバイオレット36、C.I.ピグメントバイオレット38;C.I.ピグメントブルー1、C.I.ピグメントブルー15、C.I.ピグメントブルー15:3、C.I.ピグメントブルー15:4、C.I.ピグメントブルー15:6、C.I.ピグメントブルー60、C.I.ピグメントブルー80;C.I.ピグメントグリーン7、C.I.ピグメントグリーン36、C.I.ピグメントグリーン58;C.I.ピグメントブラウン23、C.I.ピグメントブラウン25;C.I.ピグメントブラック1、C.I.ピグメントブラック7。また、無機顔料としては、例えば、酸化チタン、硫酸バリウム、炭酸カルシウム、亜鉛華、硫酸鉛、黄色鉛、亜鉛黄、べんがら赤色酸化鉄、カドミウム赤、群青、紺青、酸化クロム緑、コバルト緑、アンバー、チタンブラック、合成鉄黒、カーボンブラック等が挙げられる。本発明においては、a1顔料を、再結晶法、再沈殿法、溶剤洗浄法、昇華法、真空加熱法又はこれらの組み合わせにより精製して使用することもできる。また、a1顔料は、所望により、その粒子表面を樹脂で改質して使用してもよい。a1顔料の粒子表面を改質する樹脂としては、例えば、特開2001-108817号公報に記載のビヒクル樹脂、又は市販の各種の顔料分散用の樹脂が挙げられる。カーボンブラック表面の樹脂被覆方法としては、例えば、特開平9-71733号公報、特開平9-95625号公報、特開平9-124969号公報等に記載の方法を採用することができる。また、有機顔料は、いわゆるソルトミリングにより、一次粒子を微細化して使用することが好ましい。ソルトミリングの方法としては、例えば、特開平08-179111号公報に開示されている方法を採用することができる。ところで、カラーフィルタ用着色組成物においては、着色剤として染料を使用することにより、顔料単独では達成することができない高輝度化や高コントラスト化が可能となる。しかしながら、着色剤としてa2染料を使用すると、着色組成物のアルカリ現像性が著しく悪化する。これに対し、本発明の着色組成物においては、顔料分散剤としてB共重合体を使用することにより、着色剤としてa1顔料とa2染料を組み合わせて使用した場合であっても、アルカリ現像性の良好な着色組成物を得ることができる。a2染料としては、例えば、下記のようなカラーインデックスC.I.名が付されている化合物を挙げることができる。C.I.アシッドイエロー11、C.I.アシッドオレンジ7、C.I.アシッドレッド37、C.I.アシッドレッド180、C.I.アシッドブルー29、C.I.ダイレクトレッド28、C.I.ダイレクトレッド83、C.I.ダイレクトイエロー12、C.I.ダイレクトオレンジ26、C.I.ダイレクトグリーン28、C.I.ダイレクトグリーン59、C.I.リアクティブイエロー2、C.I.リアクティブレッド17、C.I.リアクティブレッド120、C.I.リアクティブブラック5、C.I.ディスパースオレンジ5、C.I.ディスパースレッド58、C.I.ディスパースブルー165、C.I.ベーシックブルー41、C.I.ベーシックレッド18、C.I.モルダントレッド7、C.I.モルダントイエロー5、C.I.モルダントブラック7等のアゾ系染料;C.I.バットブルー4、C.I.アシッドブルー40、C.I.アシッドグリーン25、C.I.リアクティブブルー19、C.I.リアクティブブルー49、C.I.ディスパースレッド60、C.I.ディスパースブルー56、C.I.ディスパースブルー60等のアントラキノン系染料;C.I.パッドブルー5等のフタロシアニン系染料;C.I.ベーシックブルー3、C.I.ベーシックブルー9等のキノンイミン系染料;C.I.ソルベントイエロー33、C.I.アシッドイエロー3、C.I.ディスパースイエロー64等のキノリン系染料;C.I.アシッドイエロー1、C.I.アシッドオレンジ3、C.I.ディスパースイエロー42等のニトロ系染料;ディスパースイエロー201等のメチン系染料。本発明において着色剤としてa2染料を使用する場合、a2染料は、単独で又は2種以上を混合して使用することができる。A着色剤の含有割合は、輝度が高く色純度に優れる画素、あるいは遮光性に優れるブラックマトリックスを形成する点から、通常、着色組成物の固形分中に5~70質量、好ましくは5~60質量である。ここで固形分とは、後述する溶媒以外の成分である。-B共重合体-本発明におけるB共重合体は、繰り返し単位1、繰り返し単位2及び繰り返し単位3を有し、かつ繰り返し単位1以外の繰り返し単位の合計に対する、繰り返し単位2の共重合割合が75質量以上であり、重量平均分子量Mwと数平均分子量Mnとの比Mw/Mnが1.0~1.9である共重合体であるが、A着色剤の分散剤として機能する。なお、ここでいう、Mw及びMnは、ゲルパーミエーションクロマトグラフィーGPC、溶出溶媒:DMFで測定したポリメタクリル酸メチル換算の重量平均分子量及び数平均分子量をいう。繰り返し単位1は、上記式1で表わされるものである。上記式1において、R1としては、水素原子及びメチル基のうち、メチル基が好ましい。また、Zは-NR2R3R4Y又は-NR5R6を示し、R2~R6は、相互に独立に、水素原子又は炭化水素基を示すが、本発明において炭化水素基とは、脂肪族炭化水素基、脂環式炭化水素基及び芳香族炭化水素基を包含する概念であり、直鎖状、分岐状及び環状のいずれの形態であってもよく、また飽和炭化水素基でも不飽和炭化水素基でもよく、不飽和結合を分子内及び末端のいずれに有していてもよい。上記脂肪族炭化水素基としては、炭素数1~20好ましくは1~12の脂肪族炭化水素基が好ましく、より具体的には、炭素数1~20好ましくは1~12のアルキル基、炭素数2~20好ましくは2~12のアルケニル基、炭素数2~20好ましくは2~12のアルキニル基が挙げられる。また、上記脂環式炭化水素としては、炭素数3~20好ましくは3~12の脂環式炭化水素基が好ましく、より具体的には、炭素数3~20好ましくは3~12のシクロアルキル基が挙げられる。更に、上記芳香族炭化水素基としては、炭素数6~20好ましくは6~10の芳香族炭化水素基が好ましく、より具体的には、炭素数6~20好ましくは6~10のアリール基、炭素数7~16好ましくは7~12のアラルキル基が挙げられる。ここで、本発明においてアリール基とは、単環~3環式芳香族炭化水素基をいう。中でも、R2~R6における炭化水素基としては、炭素数1~12好ましくは1~6のアルキル基、炭素数7~16好ましくは7~12のアラルキル基が好ましく、メチル基、エチル基、プロピル基、ブチル基、ベンジル基が特に好ましい。また、上記式1において、R2~R4のうち2つ以上が互いに結合して形成する飽和複素環としては、例えば下記のものが挙げられる。式1-1において、Rは水素原子又は炭化水素基を示し、は結合手であることを示すが、Rにおける炭化水素基としては上記R2と同様のものが挙げられる。また、上記式1において、R5及びR6が互いに結合して形成する飽和複素環としては、例えば下記のものが挙げられる。式1-2において、は結合手であることを示す。上記式1において、2価の連結基X1としては、例えば、メチレン基、炭素数2~10好ましくは2~6のアルキレン基、アリーレン基、-CONH-R11-基、-COO-R12-基等が挙げられる。ここで、R11及びR12は、相互に独立に、単結合、メチレン基、炭素数2~10好ましくは2~6のアルキレン基、又は炭素数2~10のエーテル基アルキレンオキシアルキレン基である。中でも、X1としては、-COO-R12-基が好ましく、R12としては、炭素数2~6のアルキレン基が好ましい。上記式1において、Yとしては、Cl、Br、I等のハロゲンイオン、ClO4、BF4、CH3COO、PF6等の酸の対アニオンが挙げられる。上記式2において、R7としては水素原子及びメチル基のうち、メチル基が好ましい。R8における脂肪族炭化水素基としては、例えば、アルキル基、アルケニル基、アルキニル基等が挙げられる。中でも、R8としては、炭素数1~15好ましくは1~12のアルキル基が好ましく、メチル基、エチル基、プロピル基、ブチル基、イソブチル基、t-ブチル基、2-エチルヘキシル基、イソデシル基、ドデシル基が特に好ましい。また、R8における脂環式炭化水素基としては、例えば、シクロアルキル基、シクロアルケニル基、縮合多環炭化水素基、橋かけ環炭化水素基、スピロ炭化水素基、環状テルペン炭化水素基等が挙げられる。中でも、R8としては、炭素数3~20好ましくは4~15の脂環式炭化水素基が好ましく、シクロヘキシル基、t-ブチルシクロヘキシル基、デカヒドロ-2-ナフチル基、トリシクロ[5.2.1.026]デカン-8-イル基、アダマンチル基、ジシクロペンテニル基、ペンタシクロペンタデカニル基、トリシクロペンテニル基、イソボルニル基が特に好ましい。繰り返し単位3は酸性基を有するが、かかる酸性基としては特に限定されるものではなく、例えば、フェノール性水酸基、カルボキシル基、スルホ基、-SO2NH2、-CCF32-OH等が挙げられる。本発明において、酸性基としては、分散性及び得られる着色組成物のアルカリ現像性の点から、フェノール性水酸基、カルボキシル基が好ましく、カルボキシル基が特に好ましい。繰り返し単位3としては、例えば、下記式3で表される繰り返し単位が挙げられる。式3において、R10は水素原子又はメチル基を示し、Aは酸性基を示し、X2は単結合又は2価の連結基を示す。上記式3において、R10としては水素原子及びメチル基のうち、メチル基が好ましい。2価の連結基X2としては、例えば、メチレン基、炭素数2~10好ましくは2~6のアルキレン基、アリーレン基、-CONH-R13-基、-COO-R14-基、-OCOR15-基、-R16-OCO-R17-、-COO-CmH2mCOOl-CmH2m-基、-COO-R18-OCO-R19-等が挙げられる。ここで、R13~R17は、相互に独立に、単結合、メチレン基、炭素数2~10好ましくは2~6のアルキレン基、又は炭素数2~10のエーテル基アルキレンオキシアルキレン基を示し、mは1~10の整数を示し、lは1~4の整数を示し、R18はメチレン基又は炭素数2~10好ましくは2~6のアルキレン基を示し、R19は単結合、メチレン基、炭素数2~10好ましくは2~6のアルキレン基、シクロヘキサン-1,2-ジイル基又はフェニレン基例えば、1,2-フェニレン基、1,4-フェニレン基を示す。中でも、X2としては、単結合、フェニレン基、-COO-R14-基、-COO-CmH2mCOOl-CmH2m-基又は-COO-R18-OCO-R19-が好ましい。B共重合体は、上記以外の繰り返し単位以下、繰り返し単位4というを有していてもよい。このような繰り返し単位4の例としては、ピリジル基、イミダゾリル基、ピラゾリル基、トリアゾリル基、テトラゾリル基、イミダゾリニル基、テトラヒドロピリミジニル基等の含窒素不飽和複素環基を有するエチレン性不飽和単量体;スチレン、α-メチルスチレン等のスチレン系単量体;メタアクリルアミド;酢酸ビニル;アクリロニトリル等の単量体に由来する繰り返し単位、下記式4で表わされる繰り返し単位が挙げられる。ここで、本発明においてメタアクリレートとは、アクリレート又はメタクリレートを意味するものとする。式4において、R20は水素原子又はメチル基を示し、R21は炭素数2~4のアルキレン基を示し、R22は炭素数1~6のアルキル基を示す。B共重合体において、繰り返し単位1の共重合割合は、全繰り返し単位中、好ましくは5~70質量、より好ましくは10~60質量、更に好ましくは15~40質量である。繰り返し単位2の共重合割合は、繰り返し単位1以外の繰り返し単位の合計に対し、75質量以上であるが、好ましくは75~99質量、より好ましくは80~99質量、更に好ましくは85~99質量、特に好ましくは90~99質量である。繰り返し単位3の共重合割合は、繰り返し単位1以外の繰り返し単位の合計に対し、好ましくは1~20質量、より好ましくは1~15質量、特に好ましくは1~10質量である。各繰り返し単位をこのような割合で共重合することにより、分散性及びアルカリ現像性に優れた着色組成物を得ることができる。B共重合体の酸価は、保存安定性の観点から、好ましくは5~70mgKOH/g、より好ましくは10~55mgKOH/g、特に好ましくは15~45mgKOH/gである。ここで、本発明において酸価とは、共重合体溶液の溶媒を除いた不揮発分1gを中和するのに必要なKOHのmg数であり、具体的には、後掲の実施例に記載の方法により測定されるものをいう。また、B共重合体のアミン価は、保存安定性の観点から、好ましくは10~200mgKOH/g、より好ましくは30~170mgKOH/g、特に好ましくは50~150mgKOH/gである。ここで、本発明においてアミン価とは、共重合体溶液の溶媒を除いた不揮発分1gを中和するのに必要な酸と当量のKOHのmg数であり、具体的には、後掲の実施例に記載の方法により測定されるものをいう。B共重合体は、繰り返し単位1~繰り返し単位3を有する限り、特に限定されるものではないが、分散性をより高める点から、繰り返し単位2及び繰り返し単位3を有さず、繰り返し単位1を有するAブロックと、繰り返し単位1を有さず、繰り返し単位2及び繰り返し単位3を有するBブロックとを含む、ブロック共重合体であることが好ましい。該ブロック共重合体は、A-Bブロック共重合体又はB-A-Bブロック共重合体であることが好ましい。この場合、Aブロック/Bブロックの共重合比質量比は、5/95~70/30が好ましく、10/90~60/40がより好ましく、15/85~40/60が特に好ましい。Aブロック中において、繰り返し単位1は、1つのAブロック中に2種以上含有されていてもよく、その場合、各々の繰り返し単位は、該Aブロック中においてランダム共重合、ブロック共重合のいずれの態様で含有されていてもよい。また、繰り返し単位1以外の繰り返し単位が、Aブロック中に含有されていてもよく、そのような繰り返し単位の例としては、上記含窒素不飽和複素環基を有するエチレン性不飽和単量体に由来する繰り返し単位が挙げられる。一方、Bブロック中において、繰り返し単位2及び繰り返し単位3は、ランダム共重合、ブロック共重合のいずれの態様で含有されていてもよい。B共重合体がB-A-Bブロック共重合体である場合、繰り返し単位2を有しかつ繰り返し単位3を有さないB1ブロックと、繰り返し単位3を有しかつ繰り返し単位2を有さないB2ブロックとを有するB1-A-B2ブロック共重合体であってもよい。また、繰り返し単位2及び繰り返し単位3は、1つのBブロック中に各々2種以上含有されていてもよく、その場合、各々の繰り返し単位は、該Bブロック中においてランダム共重合、ブロック共重合のいずれの態様で含有されていてもよい。繰り返し単位2及び繰り返し単位3以外の繰り返し単位がBブロック中に含有されていてもよく、そのような繰り返し単位の例としては、スチレン、α-メチルスチレンなどのスチレン系単量体;メタアクリルアミド;酢酸ビニル;アクリロニトリル等の単量体に由来する繰り返し単位、上記式4で表わされる繰り返し単位が挙げられる。Bブロック中の、繰り返し単位2及び繰り返し単位3の合計共重合割合は、好ましくは76質量以上、より好ましくは83質量以上であり、特に好ましくは100質量である。B共重合体の分子量は、GPC溶出溶媒:DMFで測定したポリメタクリル酸メチル換算のMwで、好ましくは1,000~30,000、特に好ましくは5,000~15,000である。また、Bブロック共重合体のMwと、GPC溶出溶媒:DMFで測定したポリメタクリル酸メチル換算のMnとの比Mw/Mnは1.0~1.9であるが、好ましくは1.0~1.8、より好ましくは1.0~1.7、更に好ましくは1.0~1.5、特に好ましくは1.0~1.3である。B共重合体をこのような態様にすることにより、分散性及びアルカリ現像性に優れた着色組成物を得ることができる。B共重合体は、公知の方法により製造することができるが、B共重合体がブロック共重合体である場合、例えば、上記各繰り返し単位を導入する単量体を、リビング重合することにより製造することができる。リビング重合法としては、特開平9-62002号公報;特開2002-31713号公報;P.Lutz,P.Massonetal,Polym.Bull.12,791984;B.C.Anderson,G.D.Andrewsetal,Macromolecules,14,16011981;K.Hatada,K.Ute,etal,Polym.J.17,9771985;K.Hatada,K.Ute,etal,Polym.J.18,10371986;右手浩一、畑田耕一、高分子加工、36,3661987;東村敏延、沢本光男、高分子論文集、46,1891989;M.Kuroki,T.Aida,J.Am.Chem.Soc,109,47371987;相田卓三、井上祥平、有機合成化学、43,3001985;D.Y.Sogoh,W.R.Hertleretal,Macromolecules,20,14731987;J.Polym.Sci.PartAPolym.Chem.,47,3773-37942009;J.Polym.Sci.PartAPolym.Chem.,47,3544-35572009等に記載されている公知の方法を採用することができる。繰り返し単位1を与える単量体としては、例えば、メタアクリロイルアミノプロピルトリメチルアンモニウムクロライド、メタアクリロイルオキシエチルトリメチルアンモニウムクロライド、メタアクリロイルオキシエチルトリエチルアンモニウムクロライド、メタアクリロイルオキシエチル4-ベンゾイルベンジルジメチルアンモニウムブロマイド、メタアクリロイルオキシエチルベンジルジメチルアンモニウムクロライド、メタアクリロイルオキシエチルベンジルジエチルアンモニウムクロライド、ジメチルアミノエチルメタアクリレート、ジエチルアミノエチルメタアクリレート、ジメチルアミノプロピルメタアクリレート、ジエチルアミノプロピルメタアクリレート等が挙げられる。これらは、単独で又は2種以上を混合して使用することができる。なお、Zが-NR2R3R4Yである繰り返し単位1は、Zが-NR5R6である単量体例えば、ジメチルアミノエチルメタアクリレートを重合した後、該重合体に塩化ベンジル等のハロゲン化炭化水素化合物を反応させ、部分的にアミノ基を4級化させても得ることも可能である。繰り返し単位2を与える単量体としては、例えば、メチルメタアクリレート、エチルメタアクリレート、プロピルメタアクリレート、イソプロピルメタアクリレート、ブチルメタアクリレート、イソブチルメタアクリレート、t-ブチルメタアクリレート、2-エチルヘキシルメタアクリレート、イソデシルメタアクリレート、ドデシルメタアクリレート、シクロヘキシルメタアクリレート、トリシクロ[5.2.1.026]デカン-8-イルメタアクリレート、イソボルニルメタアクリレート、アダマンチルメタアクリレート、ジシクロペンテニルメタアクリレート、デカヒドロ-2-ナフチルメタアクリレート、ペンタシクロペンタデカニルメタアクリレート、トリシクロペンテニルメタアクリレート等が挙げられる。これらは、単独で又は2種以上を混合して使用することができる。繰り返し単位3を与える単量体としては、例えば、メタアクリル酸、マレイン酸、無水マレイン酸、イタコン酸、無水イタコン酸、メタアクリル酸カルボキシメチルエステル、メタアクリル酸2-カルボキシ-エチルエステル、こはく酸モノ2-メタアクリロイロキシエチル、ω-カルボキシポリカプロラクトンモノメタアクリレート、p-ビニル安息香酸、p-ヒドロキシスチレン、p-ヒドロキシ-α-メチルスチレン、2-アクリロイロキシエチルスルホン酸、2-メタクリロキシエチルスルホン酸、2-アクリロイロキシエチルスルホン酸ナトリウム、2-アクリロイロキシエチルスルホン酸リチウム、2-アクリロイロキシエチルスルホン酸アンモニウム、2-アクリロイロキシエチルスルホン酸イミダゾリウム、2-アクリロイロキシエチルスルホン酸ピリジニウム、2-メタクリロキシエチルスルホン酸ナトリウム、2-メタクリロキシエチルスルホン酸リチウム、2-メタクリロキシエチルスルホン酸アンモニウム、2-メタクリロキシエチルスルホン酸イミダゾリウム、2-メタクリロキシエチルスルホン酸ピリジニウム、スチレンスルホン酸、スチレンスルホン酸ナトリウム、スチレンスルホン酸リチウム、スチレンスルホン酸アンモニウム、スチレンスルホン酸イミダゾリウム、スチレンスルホン酸ピリジニウム等が挙げられる。これらは、単独で又は2種以上を混合して使用することができる。また、繰り返し単位4を与える単量体のうち、上記含窒素不飽和複素環基を有するエチレン性不飽和単量体としては、例えば、下記の化合物群αモノマー1~18、化合物群βモノマー19~20に示される単量体等が挙げられる。また、上記繰り返し単位4を与える単量体のうち、上記式4で表わされる繰り返し単位を与える単量体としては、例えば、2-メトキシエチルメタアクリレート、メトキシジエチレングルコールメタアクリレート、メトキシトリエチレングルコールメタアクリレート、メトキシプロピレングルコールメタアクリレート、メトキシジプロピレングルコールメタアクリレート等が挙げられる。B共重合体は、単独で又は2種以上を混合して使用することができる。B共重合体の含有量は、a1顔料100質量部に対して、通常、1~100質量部、好ましくは5~70質量部、更に好ましくは10~50質量部である。B共重合体の含有量が多すぎると、現像性が損なわれるおそれがある。本発明においては、分散性を高めるために、更に公知の分散剤を含有せしめることもできる。公知の分散剤としては、例えば、ウレタン系分散剤、ポリエチレンイミン系分散剤、ポリオキシエチレンアルキルエーテル系分散剤、ポリオキシエチレンアルキルフェニルエーテル系分散剤、ポリエチレングリコールジエステル系分散剤、ソルビタン脂肪酸エステル系分散剤、ポリエステル系分散剤、アクリル系分散剤、顔料誘導体等を挙げることができる。このような分散剤は商業的に入手することができ、例えば、アクリル系分散剤として、Disperbyk-2000、Disperbyk-2001、BYK-LPN6919、BYK-LPN21116、BYK-LPN21324以上、ビックケミーBYK社製、ウレタン系分散剤として、Disperbyk-161、Disperbyk-162、Disperbyk-165、Disperbyk-167、Disperbyk-170、Disperbyk-182以上、ビックケミーBYK社製、ソルスパース76500ルーブリゾール株社製、ポリエチレンイミン系分散剤として、ソルスパース24000ルーブリゾール株社製、ポリエステル系分散剤として、アジスパーPB821、アジスパーPB822、アジスパーPB880、アジスパーPB881味の素ファインテクノ株式会社製等を挙げることができる。また、顔料誘導体の具体例としては、銅フタロシアニン、ジケトピロロピロール、キノフタロンのスルホン酸誘導体等を挙げることができる。-C架橋剤-本発明においてC架橋剤とは、2個以上の重合可能な基を有する化合物をいう。重合可能な基としては、例えば、エチレン性不飽和基、オキシラニル基、オキセタニル基、N-アルコキシメチルアミノ基等を挙げることができる。本発明において、C架橋剤としては、2個以上のメタアクリロイル基を有する化合物、又は2個以上のN-アルコキシメチルアミノ基を有する化合物が好ましい。上記2個以上のメタアクリロイル基を有する化合物の具体例としては、脂肪族ポリヒドロキシ化合物とメタアクリル酸を反応させて得られる多官能メタアクリレート、カプロラクトン変性された多官能メタアクリレート、アルキレンオキサイド変性された多官能メタアクリレート、水酸基を有するメタアクリレートと多官能イソシアネートを反応させて得られる多官能ウレタンメタアクリレート、水酸基を有するメタアクリレートと酸無水物を反応させて得られるカルボキシル基を有する多官能メタアクリレート等を挙げることができる。ここで、上記脂肪族ポリヒドロキシ化合物としては、例えば、エチレングリコール、プロピレングリコール、ポリエチレングリコール、ポリプロピレングリコールの如き2価の脂肪族ポリヒドロキシ化合物、グリセリン、トリメチロールプロパン、ペンタエリスリトール、ジペンタエリスリトールの如き3価以上の脂肪族ポリヒドロキシ化合物を挙げることができる。上記水酸基を有するメタアクリレートとしては、例えば、2-ヒドロキシエチルアクリレート、トリメチロールプロパンジアクリレート、ペンタエリスリトールトリアクリレート、ジペンタエリスリトールペンタアクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。また、上記カプロラクトン変性された多官能メタアクリレートとしては、例えば、特開11-44955号公報の段落0015~0018に記載されている化合物を挙げることができる。上記アルキレンオキサイド変性された多官能メタアクリレートとしては、ビスフェノールAのエチレンオキサイド及び/又はプロピレンオキサイド変性ジメタアクリレート、イソシアヌル酸のエチレンオキサイド及び/又はプロピレンオキサイド変性トリメタアクリレート、トリメチロールプロパンのエチレンオキサイド及び/又はプロピレンオキサイド変性トリメタアクリレート、ペンタエリスリトールのエチレンオキサイド及び/又はプロピレンオキサイド変性トリメタアクリレート、ペンタエリスリトールのエチレンオキサイド及び/又はプロピレンオキサイド変性テトラメタアクリレート、ジペンタエリスリトールのエチレンオキサイド及び/又はプロピレンオキサイド変性ペンタアクリレート、ジペンタエリスリトールのエチレンオキサイド及び/又はプロピレンオキサイド変性ヘキサアクリレート等を挙げることができる。また、上記2個以上のN-アルコキシメチルアミノ基を有する化合物としては、例えば、メラミン構造、ベンゾグアナミン構造、ウレア構造を有する化合物等を挙げることができる。なお、メラミン構造、ベンゾグアナミン構造とは、1以上のトリアジン環又はフェニル置換トリアジン環を基本骨格として有する化学構造をいい、メラミン、ベンゾグアナミン又はそれらの縮合物をも含む概念である。2個以上のN-アルコキシメチルアミノ基を有する化合物の具体例としては、N,N,N,N,N,N-ヘキサアルコキシメチルメラミン、N,N,N,N-テトラアルコキシメチルベンゾグアナミン、N,N,N,N-テトラアルコキシメチルグリコールウリル等を挙げることができる。これらの多官能性単量体のうち、3価以上の脂肪族ポリヒドロキシ化合物とメタアクリル酸を反応させて得られる多官能メタアクリレート、カプロラクトン変性された多官能メタアクリレート、多官能ウレタンメタアクリレート、カルボキシル基を有する多官能メタアクリレート、N,N,N,N,N,N-ヘキサアルコキシメチルメラミン、N,N,N,N-テトラアルコキシメチルベンゾグアナミンが好ましい。3価以上の脂肪族ポリヒドロキシ化合物とメタアクリル酸を反応させて得られる多官能メタアクリレートの中では、トリメチロールプロパントリアクリレート、ペンタエリスリトールトリアクリレート、ジペンタエリスリトールペンタアクリレート、ジペンタエリスリトールヘキサアクリレートが、カルボキシル基を有する多官能メタアクリレートの中では、ペンタエリスリトールトリアクリレートと無水こはく酸を反応させて得られる化合物、ジペンタエリスリトールペンタアクリレートと無水こはく酸を反応させて得られる化合物が、着色層の強度が高く、着色層の表面平滑性に優れ、かつ未露光部の基板上及び遮光層上に地汚れ、膜残り等を発生し難い点で特に好ましい。本発明において、C架橋剤は、単独で又は2種以上を混合して使用することができる。本発明におけるC架橋剤の含有量は、A着色剤100質量部に対して、10~1,000質量部が好ましく、特に20~500質量部が好ましい。この場合、多官能性単量体の含有量が少なすぎると、十分な硬化性が得られないおそれがある。一方、多官能性単量体の含有量が多すぎると、本発明の着色組成物にアルカリ現像性を付与した場合に、アルカリ現像性が低下し、未露光部の基板上あるいは遮光層上に地汚れ、膜残り等が発生しやすくなる傾向がある。-Dバインダー樹脂-本発明の着色組成物には、Dバインダー樹脂を含有せしめることができる。これにより、着色組成物にアルカリ現像性や基板への結着性を高めることができる。このようなバインダー樹脂としては、特に限定されるものではないが、カルボキシル基、フェノール性水酸基等の酸性官能基を有する樹脂であることが好ましい。中でも、カルボキシル基を有する重合体以下、カルボキシル基含有重合体という。が好ましく、例えば、1個以上のカルボキシル基を有するエチレン性不飽和単量体以下、不飽和単量体d1という。と他の共重合可能なエチレン性不飽和単量体以下、不飽和単量体d2という。との共重合体を挙げることができる。上記不飽和単量体d1としては、例えば、メタアクリル酸、マレイン酸、無水マレイン酸、こはく酸モノ2-メタアクリロイロキシエチル、ω-カルボキシポリカプロラクトンモノメタアクリレート、p-ビニル安息香酸等を挙げることができる。これらの不飽和単量体d1は、単独で又は2種以上を混合して使用することができる。また、上記不飽和単量体d2としては、例えば、N-フェニルマレイミド、N-シクロヘキシルマレイミドの如きN-置換マレイミド;スチレン、α-メチルスチレン、p-ヒドロキシスチレン、p-ヒドロキシ-α-メチルスチレン、p-ビニルベンジルグリシジルエーテル、アセナフチレンの如き芳香族ビニル化合物;メチルメタアクリレート、n-ブチルメタアクリレート、2-エチルヘキシルメタアクリレート、2-ヒドロキシエチルメタアクリレート、アリルメタアクリレート、ベンジルメタアクリレート、ポリエチレングルコールn=2~10メチルエーテルメタアクリレート、ポリプロピレングルコールn=2~10メチルエーテルメタアクリレート、ポリエチレングリコールn=2~10モノメタアクリレート、ポリプロピレングリコールn=2~10モノメタアクリレート、シクロヘキシルメタアクリレート、イソボルニルメタアクリレート、トリシクロ[5.2.1.026]デカン-8-イルメタアクリレート、ジシクロペンテニルメタアクリレート、グリセロールモノメタアクリレート、4-ヒドロキシフェニルメタアクリレート、パラクミルフェノールのエチレンオキサイド変性メタアクリレート、グリシジルメタアクリレート、3,4-エポキシシクロヘキシルメチルメタアクリレート、3-メタアクリロイルオキシメチルオキセタン、3-メタアクリロイルオキシメチル-3-エチルオキセタンの如きメタアクリル酸エステル;シクロヘキシルビニルエーテル、イソボルニルビニルエーテル、トリシクロ[5.2.1.026]デカン-8-イルビニルエーテル、ペンタシクロペンタデカニルビニルエーテル、3-ビニルオキシメチル-3-エチルオキセタンの如きビニルエーテル;ポリスチレン、ポリメチルメタアクリレート、ポリ-n-ブチルメタアクリレート、ポリシロキサンの如き重合体分子鎖の末端にモノメタアクリロイル基を有するマクロモノマー等を挙げることができる。これらの不飽和単量体d2は、単独で又は2種以上を混合して使用することができる。不飽和単量体d1と不飽和単量体d2の共重合体において、該共重合体中の不飽和単量体d1の共重合割合は、好ましくは5~50質量、更に好ましくは10~40質量である。このような範囲で不飽和単量体d1を共重合させることにより、アルカリ現像性及び保存安定性に優れた着色組成物を得ることができる。不飽和単量体d1と不飽和単量体d2の共重合体の具体例としては、例えば、特開平7-140654号公報、特開平8-259876号公報、特開平10-31308号公報、特開平10-300922号公報、特開平11-174224号公報、特開平11-258415号公報、特開2000-56118号公報、特開2004-101728等に開示されている共重合体を挙げることができる。また、本発明においては、例えば、特開平5-19467号公報、特開平6-230212号公報、特開平7-207211号公報、特開平09-325494号公報、特開平11-140144号公報、特開2008-181095号公報等に開示されているように、側鎖にメタアクリロイル基等の重合性不飽和結合を有するカルボキシル基含有重合体を、バインダー樹脂として使用することもできる。本発明におけるバインダー樹脂は、GPC溶出溶媒:テトラヒドロフランで測定したポリスチレン換算の重量平均分子量Mw’が、通常、1,000~100,000、好ましくは3,000~50,000である。Mw’が小さすぎると、得られる被膜の残膜率等が低下したり、パターン形状、耐熱性等が損なわれたり、また電気特性が悪化するおそれがあり、一方大きすぎると、解像度が低下したり、パターン形状が損なわれたり、またスリットノズル方式による塗布時に乾燥異物が発生し易くなるおそれがある。また、本発明におけるバインダー樹脂の重量平均分子量Mw’と、数平均分子量とMn’の比Mw’/Mn’は、好ましくは1.0~5.0、より好ましくは1.0~3.0である。なお、ここでいう、Mw’及びMn’は、GPC溶出溶媒:テトラヒドロフランで測定したポリスチレン換算の重量平均分子量及び数平均分子量をいう。本発明におけるバインダー樹脂は、公知の方法により製造することができるが、例えば、特開2003-222717号公報、特開2006-259680号公報、国際公開第07/029871号パンフレット等に開示されている方法により、その構造やMw’、Mw’/Mn’を制御することもできる。本発明において、バインダー樹脂は、単独で又は2種以上を混合して使用することができる。本発明において、バインダー樹脂の含有量は、A着色剤100質量部に対して、通常、10~1,000質量部、好ましくは20~500質量部である。バインダー樹脂の含有量が少なすぎると、例えば、アルカリ現像性が低下したり、得られる着色組成物の保存安定性が低下したりするおそれがあり、一方多すぎると、相対的に着色剤濃度が低下するため、薄膜として目的とする色濃度を達成することが困難となるおそれがある。-E光重合開始剤-本発明の着色組成物には、E光重合開始剤を含有せしめることができる。これにより、着色組成物に感放射線性を付与することができる。本発明に用いるE光重合開始剤は、可視光線、紫外線、遠紫外線、電子線、X線等の放射線の露光により、上記C架橋剤の重合を開始しうる活性種を発生する化合物である。このような光重合開始剤としては、例えば、チオキサントン系化合物、アセトフェノン系化合物、ビイミダゾール系化合物、トリアジン系化合物、O-アシルオキシム系化合物、オニウム塩系化合物、ベンゾイン系化合物、ベンゾフェノン系化合物、α-ジケトン系化合物、多核キノン系化合物、ジアゾ系化合物、イミドスルホナート系化合物等を挙げることができる。本発明において、光重合開始剤は、単独で又は2種以上を混合して使用することができる。光重合開始剤としては、チオキサントン系化合物、アセトフェノン系化合物、ビイミダゾール系化合物、トリアジン系化合物、O-アシルオキシム系化合物の群から選ばれる少なくとも1種が好ましい。本発明における好ましい光重合開始剤のうち、チオキサントン系化合物の具体例としては、チオキサントン、2-クロロチオキサントン、2-メチルチオキサントン、2-イソプロピルチオキサントン、4-イソプロピルチオキサントン、2,4-ジクロロチオキサントン、2,4-ジメチルチオキサントン、2,4-ジエチルチオキサントン、2,4-ジイソプロピルチオキサントン等を挙げることができる。また、上記アセトフェノン系化合物の具体例としては、2-メチル-1-4-メチルチオフェニル-2-モルフォリノプロパン-1-オン、2-ベンジル-2-ジメチルアミノ-1-4-モルフォリノフェニルブタン-1-オン、2-4-メチルベンジル-2-ジメチルアミノ-1-4-モルフォリノフェニルブタン-1-オン等を挙げることができる。また、上記ビイミダゾール系化合物の具体例としては、2,2-ビス2-クロロフェニル-4,4,5,5-テトラフェニル-1,2-ビイミダゾール、2,2-ビス2,4-ジクロロフェニル-4,4,5,5-テトラフェニル-1,2-ビイミダゾール、2,2-ビス2,4,6-トリクロロフェニル-4,4,5,5-テトラフェニル-1,2-ビイミダゾール等を挙げることができる。なお、光重合開始剤としてビイミダゾール系化合物を用いる場合、水素供与体を併用することが、感度を改良することができる点で好ましい。ここでいう水素供与体とは、露光によりビイミダゾール系化合物から発生したラジカルに対して、水素原子を供与することができる化合物を意味する。水素供与体としては、例えば、2-メルカプトベンゾチアゾール、2-メルカプトベンゾオキサゾール等のメルカプタン系水素供与体、4,4-ビスジメチルアミノベンゾフェノン、4,4-ビスジエチルアミノベンゾフェノン等のアミン系水素供与体を挙げることができる。本発明において、水素供与体は、単独で又は2種以上を混合して使用することができるが、1種以上のメルカプタン系水素供与体と1種以上のアミン系水素供与体とを組み合わせて使用することが、さらに感度を改良することができる点で好ましい。また、上記トリアジン系化合物の具体例としては、2,4,6-トリストリクロロメチル-s-トリアジン、2-メチル-4,6-ビストリクロロメチル-s-トリアジン、2-2-5-メチルフラン-2-イルエテニル-4,6-ビストリクロロメチル-s-トリアジン、2-2-フラン-2-イルエテニル-4,6-ビストリクロロメチル-s-トリアジン、2-2-4-ジエチルアミノ-2-メチルフェニルエテニル-4,6-ビストリクロロメチル-s-トリアジン、2-2-3,4-ジメトキシフェニルエテニル-4,6-ビストリクロロメチル-s-トリアジン、2-4-メトキシフェニル-4,6-ビストリクロロメチル-s-トリアジン、2-4-エトキシスチリル-4,6-ビストリクロロメチル-s-トリアジン、2-4-n-ブトキシフェニル-4,6-ビストリクロロメチル-s-トリアジン等のハロメチル基を有するトリアジン系化合物を挙げることができる。また、O-アシルオキシム系化合物の具体例としては、1,2-オクタンジオン,1-4-フェニルチオフェニル-,2-O-ベンゾイルオキシム、エタノン,1-[9-エチル-6-2-メチルベンゾイル-9H-カルバゾール-3-イル]-,1-O-アセチルオキシム、エタノン,1-9-エチル-6-2-メチル-4-テトラヒドロフラニルメトキシベンゾイル-9H-カルバゾール-3-イル-,1-O-アセチルオキシム、エタノン,1-9-エチル-6-{2-メチル-4-2,2-ジメチル-1,3-ジオキソラニルメトキシベンゾイル}-9H-カルバゾール-3-イル-,1-O-アセチルオキシム等を挙げることができる。本発明において、アセトフェノン系化合物等のビイミダゾール系化合物以外の光重合開始剤を用いる場合には、増感剤を併用することもできる。このような増感剤としては、例えば、4,4-ビスジメチルアミノベンゾフェノン、4,4-ビスジエチルアミノベンゾフェノン、4-ジエチルアミノアセトフェノン、4-ジメチルアミノプロピオフェノン、4-ジメチルアミノ安息香酸エチル、4-ジメチルアミノ安息香酸2-エチルヘキシル、2,5-ビス4-ジエチルアミノベンザルシクロヘキサノン、7-ジエチルアミノ-3-4-ジエチルアミノベンゾイルクマリン、4-ジエチルアミノカルコン等を挙げることができる。本発明において、光重合開始剤の含有量は、C架橋剤100質量部に対して、0.01~120質量部が好ましく、特に1~100質量部が好ましい。この場合、光重合開始剤の含有量が少なすぎると、露光による硬化が不十分となるおそれがあり、一方多すぎると、形成された着色層が現像時に基板から脱落しやすくなる傾向がある。-F溶媒-本発明の着色組成物は、通常、A顔料を含む着色剤をF溶剤中、B共重合体及び必要に応じて他の分散剤やDバインダー樹脂の一部と共に、例えばビーズミル、ロールミル等を用いて、粉砕しつつ混合分散して顔料分散液とし、次いで、この顔料分散液に、C架橋剤と、必要に応じてDバインダー樹脂、E光重合開始剤、更に追加のF溶媒等を添加し、混合する方法により調製される。F溶媒としては、着色組成物を構成する成分A~Cや他の成分を分散又は溶解し、かつこれらの成分と反応せず、適度の揮発性を有するものである限り、適宜に選択して使用することができる。但し、上記顔料分散液を調製する際には、分散性及び安定性の点から、f1水酸基を有する溶媒以下、溶媒f1とも称する。と、f2水酸基を有しない溶媒以下、溶媒f2とも称する。を併用することが好ましい。このような溶媒のうち、溶媒f1としては、例えば、エチレングリコールモノメチルエーテル、エチレングリコールモノエチルエーテル、エチレングリコールモノ-n-プロピルエーテル、エチレングリコールモノ-n-ブチルエーテル、ジエチレングリコールモノメチルエーテル、ジエチレングリコールモノエチルエーテル、ジエチレングリコールモノ-n-プロピルエーテル、ジエチレングリコールモノ-n-ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ-n-プロピルエーテル、プロピレングリコールモノ-n-ブチルエーテル、ジプロピレングリコールモノメチルエーテル、ジプロピレングリコールモノエチルエーテル、ジプロピレングリコールモノ-n-プロピルエーテル、ジプロピレングリコールモノ-n-ブチルエーテル、トリプロピレングリコールモノメチルエーテル、トリプロピレングリコールモノエチルエーテル等のポリアルキレングリコールモノアルキルエーテル類;乳酸メチル、乳酸エチル等の乳酸アルキルエステル類;メタノール、エタノール、プロパノール、ブタノール、イソプロパノール、イソブタノール、t-ブタノール、オクタノール、2-エチルヘキサノール、シクロヘキサノール等のシクロアルキルアルコール類;ジアセトンアルコール等のケトアルコール類等を挙げることができる。これらの溶媒f1のうち、ポリアルキレングリコールモノアルキルエーテル類が好ましく、特にプロピレングリコールモノメチルエーテル、プロピレングリコールモノエチルエーテルが好ましい。溶媒f1は、単独で又は2種以上を混合して使用することができる。また、溶媒f2としては、例えば、エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、ジプロピレングリコールモノメチルエーテルアセテート、3-メトキシブチルアセテート、3-メチル-3-メトキシブチルアセテート等のポリアルキレングリコールモノアルキルエーテルアセテート類;ジエチレングリコールジメチルエーテル、ジエチレングリコールメチルエチルエーテル、ジエチレングリコールジエチルエーテル、テトラヒドロフラン等の他のエーテル類;メチルエチルケトン、シクロヘキサノン、2-ヘプタノン、3-ヘプタノン等のケトン類;プロピレングリコールジアセテート、1,3-ブチレングリコールジアセテート、1,6-ヘキサンジオールジアセテート等のジアセテート類;3-メトキシプロピオン酸メチル、3-メトキシプロピオン酸エチル、3-エトキシプロピオン酸メチル、3-エトキシプロピオン酸エチル、エトキシ酢酸エチル、3-メチル-3-メトキシブチルプロピオネート等のアルコキシカルボン酸エステル類;酢酸エチル、酢酸n-プロピル、酢酸i-プロピル、酢酸n-ブチル、酢酸i-ブチル、ぎ酸n-アミル、酢酸i-アミル、プロピオン酸n-ブチル、酪酸エチル、酪酸n-プロピル、酪酸i-プロピル、酪酸n-ブチル、ピルビン酸メチル、ピルビン酸エチル、ピルビン酸n-プロピル、アセト酢酸メチル、アセト酢酸エチル、2-オキソブタン酸エチル等の他のエステル類;トルエン、キシレン等の芳香族炭化水素類;N,N-ジメチルホルムアミド、N,N-ジメチルアセトアミド、N-メチルピロリドン等のアミド又はラクタム類等を挙げることができる。これらの溶媒f2のうち、ポリアルキレングリコールモノアルキルエーテルアセテート類、エーテル類、ケトン類、ジアセテート類、アルコキシカルボン酸エステル類が好ましく、特にエチレングリコールモノメチルエーテルアセテート、プロピレングリコールモノメチルエーテルアセテート、プロピレングリコールモノエチルエーテルアセテート、3-メトキシブチルアセテート、ジプロピレングリコールモノメチルエーテルアセテート、ジエチレングリコールジメチルエーテル、ジエチレングリコールメチルエチルエーテル、シクロヘキサノン、1,3-ブチレングリコールジアセテート、1,6-ヘキサンジオールジアセテート、3-メトキシプロピオン酸エチル、3-エトキシプロピオン酸メチル、3-エトキシプロピオン酸エチルが好ましい。溶媒f2は、単独で又は2種以上を混合して使用することができる。本発明において、着色剤分散液における溶媒f1と溶媒f2の含有質量比f1/f2は、好ましくは0.5/99.5~40/60、より好ましくは1/99~30/70、特に好ましくは5/95~25/75である。溶媒の含有量は、特に限定されるものではないが、顔料分散液であるか着色組成物であるかに関わらず、当該顔料散液又は着色組成物の溶媒を除いた各成分の合計濃度が、5~50質量となる量が好ましく、特に10~40質量となる量が好ましい。このような態様とすることにより、分散性、安定性の良好な着色剤分散液、並びに塗布性、安定性の良好な着色組成物を得ることができる。-添加剤-本発明の着色組成物は、必要に応じて、種々の添加剤を含有することもできる。添加剤としては、例えば、ガラス、アルミナ等の充填剤;ポリビニルアルコール、ポリフロオロアルキルアクリレート類等の高分子化合物;フッ素系界面活性剤、シリコン系界面活性剤等の界面活性剤;ビニルトリメトキシシラン、ビニルトリエトキシシラン、ビニルトリス2-メトキシエトキシシラン、N-2-アミノエチル-3-アミノプロピルメチルジメトキシシラン、N-2-アミノエチル-3-アミノプロピルトリメトキシシラン、3-アミノプロピルトリエトキシシラン、3-グリシドキシプロピルトリメトキシシラン、3-グリシドキシプロピルメチルジメトキシシラン、2-3,4-エポキシシクロヘキシルエチルトリメトキシシラン、3-クロロプロピルメチルジメトキシシラン、3-クロロプロピルトリメトキシシラン、3-メタクリロイロキシプロピルトリメトキシシラン、3-メルカプトプロピルトリメトキシシラン等の密着促進剤;2,2-チオビス4-メチル-6-t-ブチルフェノール、2,6-ジ-t-ブチルフェノール等の酸化防止剤;2-3-t-ブチル-5-メチル-2-ヒドロキシフェニル-5-クロロベンゾトリアゾール、アルコキシベンゾフェノン類等の紫外線吸収剤;ポリアクリル酸ナトリウム等の凝集防止剤;マロン酸、アジピン酸、イタコン酸、シトラコン酸、フマル酸、メサコン酸、2-アミノエタノール、3-アミノ-1-プロパノール、5-アミノ-1-ペンタノール、3-アミノ-1,2-プロパンジオール、2-アミノ-1,3-プロパンジオール、4-アミノ-1,2-ブタンジオール等の残渣改善剤;こはく酸モノ2-メタアクリロイロキシエチル、フタル酸モノ2-メタアクリロイロキシエチル、ω-カルボキシポリカプロラクトンモノメタアクリレート等の現像性改善剤等を挙げることができる。カラーフィルタ及びその製造方法本発明のカラーフィルタは、本発明の着色組成物を用いて形成された着色層を備えるものである。カラーフィルタを製造する方法としては、第一に次の方法が挙げられる。まず、基板の表面上に、必要に応じて、画素を形成する部分を区画するように遮光層ブラックマトリックスを形成する。次いで、この基板上に、例えば、赤色の顔料が分散された感放射線性組成物の液状組成物を塗布したのち、プレベークを行って溶媒を蒸発させ、塗膜を形成する。次いで、この塗膜にフォトマスクを介して露光したのち、アルカリ現像液を用いて現像して、塗膜の未露光部を溶解除去する。その後、ポストベークすることにより、赤色の画素パターンが所定の配列で配置された画素アレイを形成する。次いで、緑色又は青色の各着色感放射線性組成物を用い、上記と同様にして、各着色感放射線性組成物の塗布、プレベーク、露光、現像及びポストベークを行って、緑色の画素アレイ及び青色の画素アレイを同一基板上に順次形成する。これにより、赤色、緑色及び青色の三原色の画素アレイが基板上に配置されたカラーフィルタが得られる。但し、本発明においては、各色の画素を形成する順序は、上記のものに限定されない。また、ブラックマトリックスは、スパッタや蒸着により成膜したクロム等の金属薄膜を、フォトリソグラフィー法を利用して所望のパターンとすることにより形成することができるが、黒色の顔料が分散された着色感放射線性組成物を用いて、上記画素の形成の場合と同様にして形成することもできる。カラーフィルタを形成する際に使用される基板としては、例えば、ガラス、シリコン、ポリカーボネート、ポリエステル、芳香族ポリアミド、ポリアミドイミド、ポリイミド等を挙げることができる。また、これらの基板には、所望により、シランカップリング剤等による薬品処理、プラズマ処理、イオンプレーティング、スパッタリング、気相反応法、真空蒸着等の適宜の前処理を施しておくこともできる。着色感放射線性組成物を基板に塗布する際には、スプレー法、ロールコート法、回転塗布法スピンコート法、スリットダイ塗布法、バー塗布法等の適宜の塗布法を採用することができるが、特に、スピンコート法、スリットダイ塗布法を採用することが好ましい。プレベークは、通常、減圧乾燥と加熱乾燥を組み合わせて行われる。減圧乾燥は、通常50~200Paに到達するまで行う。また、加熱乾燥の条件は、通常70~110°Cで1~10分程度である。塗布厚さは、乾燥後の膜厚として、通常、0.6~8.0μm、好ましくは1.2~5.0μmである。画素及び/又はブラックマトリックスを形成する際に使用される放射線の光源としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、YAGレーザー、XeClエキシマーレーザー、窒素レーザー等のレーザー光源等を挙げることができるが、波長が190~450nmの範囲にある放射線が好ましい。放射線の露光量は、一般的には10~10,000J/m2が好ましい。また、上記アルカリ現像液としては、例えば、炭酸ナトリウム、水酸化ナトリウム、水酸化カリウム、テトラメチルアンモニウムハイドロオキサイド、コリン、1,8-ジアザビシクロ-[5.4.0]-7-ウンデセン、1,5-ジアザビシクロ-[4.3.0]-5-ノネン等の水溶液が好ましい。上記アルカリ現像液には、例えばメタノール、エタノール等の水溶性有機溶剤や界面活性剤等を適量添加することもできる。なお、アルカリ現像後は、通常、水洗する。現像処理法としては、シャワー現像法、スプレー現像法、ディップ浸漬現像法、パドル液盛り現像法等を適用することができる。現像条件は、常温で5~300秒が好ましい。ポストベークの条件は、通常180~280°Cで10~60分程度である。このようにして形成された画素の膜厚は、通常0.5~5.0μm、好ましくは1.0~3.0μmである。また、カラーフィルタを製造する第二の方法として、特開平7-318723号公報、特開2000-310706号公報等に開示されている、インクジェット方式により各色の画素を得る方法を採用することができる。この方法においては、まず、基板の表面上に、遮光機能も兼ねた隔壁を形成する。次いで、形成された隔壁内に、例えば、赤色の顔料が分散された着色組成物の液状組成物を、インクジェット装置により吐出したのち、プレベークを行って溶媒を蒸発させる。次いで、この塗膜を必要に応じて露光したのち、ポストベークすることにより硬化させ、赤色の画素パターンを形成する。次いで、緑色又は青色の各着色組成物を用い、上記と同様にして、緑色の画素パターン及び青色の画素パターンを同一基板上に順次形成する。これにより、赤色、緑色及び青色の三原色の画素パターンが基板上に配置されたカラーフィルタが得られる。但し、本発明においては、各色の画素を形成する順序は、上記のものに限定されない。なお、上記隔壁は、遮光機能のみならず、区画内に吐出された各色の着色組成物が混色しないための機能も果たしているため、上記した第一の方法で使用されるブラックマトリックスに比べ、膜厚が厚い。したがって、隔壁は、通常、黒色感放射線性組成物を用いて形成される。カラーフィルタを形成する際に使用される基板や放射線の光源、また、プレベークやポストベークの方法や条件は、上記した第一の方法と同様である。このようにして、インクジェット方式により形成された画素の膜厚は、ブラックマトリックスの厚さと同程度である。このようにして得られた画素パターン上に、必要に応じて保護膜を形成した後、透明導電膜をスパッタリングにより形成する。透明導電膜を形成した後、更にスペーサーを形成してカラーフィルタとすることもできる。スペーサーは、通常、感放射線性組成物を用いて形成されるが、遮光性を有するスペーサーブラックスペーサーとすることもできる。この場合、黒色の着色剤が分散された着色感放射線性組成物が用いられるが、本発明の着色組成物は、かかるブラックスペーサーの形成にも好適に使用することができる。このようにして得られる本発明のカラーフィルタは、輝度及び色純度が極めて高いため、カラー液晶表示素子、カラー撮像管素子、カラーセンサー、有機EL表示素子、電子ペーパー等に極めて有用である。表示素子本発明の表示素子は、本発明のカラーフィルタを具備するものである。表示素子としては、カラー液晶表示素子、有機EL表示素子、電子ペーパー等を挙げることができる。本発明のカラーフィルタを具備するカラー液晶表示素子は、適宜の構造をとることができる。例えば、カラーフィルタを、薄膜トランジスターTFTが配置された駆動用基板とは別の基板上に形成して、駆動用基板とカラーフィルタを形成した基板とが、液晶層を介して対向した構造をとることができ、さらに薄膜トランジスターTFTが配置された駆動用基板の表面上にカラーフィルタを形成した基板と、ITO錫をドープした酸化インジュウム電極を形成した基板とが、液晶層を介して対向した構造をとることもできる。後者の構造は、開口率を格段に向上させることができ、明るく高精細な液晶表示素子が得られるという利点を有する。本発明のカラーフィルタを具備するカラー液晶表示素子は、冷陰極蛍光管CCFL:ColdCathodeFluorescentLampの他、白色LEDを光源とするバックライトユニットを具備することができる。白色LEDとしては、例えば、独立したスペクトルを有する赤色LEDと緑色LEDと青色LEDを用いて白色光を得る白色LED、赤色LEDと緑色LEDと青色LEDを組み合わせて混色により白色光を得る白色LED、青色LEDと赤色LEDと緑色蛍光体を組み合わせて混色により白色光を得る白色LED、青色LEDと赤色発光蛍光体と緑色発光蛍光体を組み合わせて混色により白色光を得る白色LED、青色LEDとYAG系蛍光体の混色により白色光を得る白色LED、青色LEDと橙色発光蛍光体と緑色発光蛍光体を組み合わせて混色により白色光を得る白色LED、紫外線LEDと赤色発光蛍光体と緑色発光蛍光体と青色発光蛍光体を組み合わせて混色により白色光を得る白色LED等を挙げることができる。本発明のカラーフィルタを具備するカラー液晶表示素子には、TNTwistedNematic型、STNSuperTwistedNematic型、IPSIn-PlanesSwitching型、VAVerticalAlignment型、OCBOpticallyCompensatedBirefringence型等の適宜の液晶モードが適用できる。また、本発明のカラーフィルタを具備する有機EL表示素子は、適宜の構造をとることができ、例えば、特開平11-307242号公報に開示されている構造をとることができる。また、本発明のカラーフィルタを具備する電子ペーパーは、適宜の構造をとることができ、例えば、特開2007-41169号公報に開示されている構造をとることができる。以下、実施例を挙げて、本発明の実施の形態をさらに具体的に説明する。但し、本発明は、下記実施例に限定されるものではない。<B共重合体の合成>以下、B共重合体の合成に使用する原料の略称は、次のとおりである。THF:テトラヒドロフランEEMA:メタクリル酸1-エトキシエチルMA:メタクリル酸nBMA:ノルマルブチルメタクリレートMMA:メタクリル酸メチルAIBN:2,2-アゾビスイソブチロニトリルDAMA:ジメチルアミノエチルメタクリレートEHMA:2-エチルヘキシルメタクリレートBzMA:ベンジルメタクリレートPME-200:メトキシポリエチレングリコールモノメタクリレート日油株式会社製合成例1反応容器にTHF600.30g、塩化リチウム3.63質量濃度THF溶液10.80g、ジフェニルエチレン3.84gを加え、-60°Cまで冷却した。その後、n-ブチルリチウム9.60g15.36質量濃度ヘキサン溶液を加え、10分間熟成した。次に、nBMA103.84g、EEMA13.45gの混合液を30分かけて滴下し、滴下後15分反応を継続した。そしてガスクロマトグラフィー以下、GCと略すを測定し、モノマーの消失を確認した。次に、DMMA32.25gを滴下し、滴下後30分反応継続した。そして、GCを測定し、モノマーの消失を確認した後、メタノール3.42gを加えて反応を停止した。得られた共重合体の50質量濃度のプロピレングリコールモノメチルエーテルアセテート溶液220gを、160°Cに加温し3時間熟成させた。その後、40質量濃度のプロピレングリコールモノメチルエーテルアセテート溶液に調整した。このようにして、DAMA由来の繰り返し単位を有するAブロックと、MA及びnBMA由来の繰り返し単位を有するBブロックからなるブロック共重合体を得た。得られたブロック共重合体を共重合体B-1とする。合成例2反応容器にTHF55.7g、塩化リチウム4.54質量濃度THF溶液4.65g、ジフェニルエチレン0.45gを加え、-60°Cまで冷却した。その後、n-ブチルリチウム1.22g15.36質量濃度ヘキサン溶液を加え、10分間熟成した。次に、EEMA1.66g、nBMA9.9g、MMA4.14gの混合液を120分かけて滴下し、滴下後15分反応を継続した。そしてGCを測定し、モノマーの消失を確認した。次に、DMMA3.96gを滴下し、滴下後30分反応継続した。そして、GCを測定し、モノマーの消失を確認した後、メタノール0.41gを加えて反応を停止した。得られた前駆体ポリマーの25質量濃度のプロピレングリコールモノメチルエーテルアセテート溶液65.64g中に水16.44gを加え、100°Cに加温し8時間反応させた。水分を留去し、40質量濃度のプロピレングリコールモノメチルエーテルアセテート溶液に調整した。このようにして、DAMA由来の繰り返し単位を有するAブロックと、MA、nBMA及びMMA由来の繰り返し単位を有するBブロックからなるブロック共重合体を得た。得られたブロック共重合体を共重合体B-2とする。合成例3攪拌子を備えたフラスコ内で、MA4.8g、nBMA11.2g、MMA5.0g、AIBN302mg及びピラゾール-1-ジチオカルボン酸シアノジメチルメチルエステル778mgを、トルエン30mLに溶解し、30分間窒素バブリングを行った。その後ゆるやかに攪拌して、反応溶液の温度を60°Cに上昇させ、この温度を24時間保持してリビングラジカル重合を行った。次いで、AIBN364mgとDAMA7.0gをトルエン20mLに溶解し30分間窒素置換を行った溶液を上記反応溶液に添加し、60°Cで24時間リビングラジカル重合を行った。その後、減圧濃縮により、プロピレングリコールモノメチルエーテルの20質量溶液に調整した。このようにして、DAMA由来の繰り返し単位を有するAブロックと、MA、nBMA及びMMA由来の繰り返し単位を有するBブロックからなるブロック共重合体を得た。得られたブロック共重合体を共重合体B-3とする。合成例4攪拌子を備えたフラスコ内で、MA3.4g、nBMA2.2g、MMA14.0g、AIBN318mg及びピラゾール-1-ジチオカルボン酸シアノジメチルメチルエステル821mgを、トルエン30mLに溶解し、30分間窒素バブリングを行った。その後ゆるやかに攪拌して、反応溶液の温度を60°Cに上昇させ、この温度を24時間保持してリビングラジカル重合を行った。次いで、AIBN437mgとDAMA8.4gをトルエン20mLに溶解し30分間窒素置換を行った溶液を上記反応溶液に添加し、60°Cで24時間リビングラジカル重合を行った。その後、減圧濃縮により、プロピレングリコールモノメチルエーテルアセテートの20質量溶液に調整した。このようにして、DAMA由来の繰り返し単位を有するAブロックと、MA、nBMA及びMMA由来の繰り返し単位を有するBブロックからなるブロック共重合体を得た。得られたブロック共重合体を共重合体B-4とする。合成例5攪拌子を備えたフラスコ内で、MA1.4g、nBMA12.6g、EHMA5.6g、AIBN218mg及びピラゾール-1-ジチオカルボン酸シアノジメチルメチルエステル561mgを、トルエン30mLに溶解し、30分間窒素バブリングを行った。その後ゆるやかに攪拌して、反応溶液の温度を60°Cに上昇させ、この温度を24時間保持してリビングラジカル重合を行った。次いで、AIBN437mgとDAMA8.4gをトルエン20mLに溶解し30分間窒素置換を行った溶液を上記反応溶液に添加し、60°Cで24時間リビングラジカル重合を行った。その後、減圧濃縮により、プロピレングリコールモノメチルエーテルアセテートの40質量溶液に調整した。このようにして、DAMA由来の繰り返し単位を有するAブロックと、MA、PME-200、nBMA及びEHMA由来の繰り返し単位を有するBブロックからなるブロック共重合体を得た。得られたブロック共重合体を共重合体B-5とする。比較合成例1反応容器にTHF568.08g、塩化リチウム3.63質量濃度THF溶液11.56g、ジフェニルエチレン3.25gを加え、-60°Cまで冷却した。その後、n-ブチルリチウム7.16g15.36質量濃度ヘキサン溶液を加え、10分間熟成した。次に、MMA33.72g、nBMA15.52g、BzMA13.14g、EHMA15.79g、PME-20011.94gの混合液を30分かけて滴下し、滴下後15分反応を継続した。GCを測定し、モノマーの消失を確認した。次に、DMMA30.09gを滴下し、滴下後30分反応継続した。そして、GCを測定し、モノマーの消失を確認した後、メタノール2.52gを加えて反応を停止した。その後、減圧蒸留により、40質量濃度のプロピレングリコールモノメチルエーテルアセテート溶液に調整した。このようにして、DAMA由来の繰り返し単位を有するAブロックと、MMA、PME-200、nBMA、BzMA及びEHMA由来の繰り返し単位を有するBブロックからなるブロック共重合体を得た。得られたブロック共重合体を共重合体b-1とする。比較合成例2反応容器にTHF626.56g、塩化リチウム3.63質量濃度THF溶液10.26g、ジフェニルエチレン3.23gを加え、-60°Cまで冷却した。その後、n-ブチルリチウム6.95g15.36質量濃度ヘキサン溶液を加え、10分間熟成した。次に、MMA26.52g、nBMA62.13gの混合液を30分かけて滴下し、滴下後15分反応を継続した。そしてGCを測定し、モノマーの消失を確認した。次に、DMMA42.19gを滴下し、滴下後30分反応継続した。そして、GCを測定し、モノマーの消失を確認した後、メタノール3.79部を加えて反応を停止した。その後、減圧蒸留により、40質量濃度のプロピレングリコールモノメチルエーテルアセテート溶液に調整した。このようにして、DAMA由来の繰り返し単位を有するAブロックと、MMA及びnBMA由来の繰り返し単位を有するBブロックからなるブロック共重合体を得た。得られたブロック共重合体を共重合体b-2とする。比較合成例3攪拌子を備えたフラスコ内に、プロピレングリコールモノメチルエーテルアセテート30gを仕込み、窒素ガスを注入しながら80°Cに加温した。同温度で、MA1.4g、nBMA12.6g、EHMA5.6g及びDAMA8.4gをプロピレングリコールモノメチルエーテルアセテート16gに溶解させた溶液と、AIBN1.2gをプロピレングリコールモノメチルエーテルアセテート10gに溶解させた溶液を、同時に2時間かけて滴下した。その後、反応溶液の温度を100°Cに上昇させ、この温度を1時間保持して重合を行った。その後、減圧蒸留により、40質量濃度のプロピレングリコールモノメチルエーテルアセテート溶液に調整した。このようにして、MA、nBMA、EHMA及びDAMAのランダム共重合体を得た。得られたランダム共重合体を共重合体b-3とする。<Mw及びMw/Mnの測定>上記各合成例で得たB共重合体のMw及びMnは、下記仕様のGPCにより測定した。表1に、測定結果を、B共重合体における各単量体の共重合割合質量と共に示す。装置:GPC-104昭和電工株式会社製。カラム:KD-G、KF-603、KF-602、KF-601昭和電工株式会社製を結合して用いた。移動相:DMF。<酸価の測定>上記各合成例で得たB共重合体の酸価を下記の要領で測定した。表1に測定結果を示す。共重合体溶液0.5gを1mgの単位まで精密に秤量し、硝子容器に取り分けた。プロピレングリコールモノメチルエーテルアセテートにより50mLに希釈した後、フェノールフタレインを添加し、0.1Nエタノール性水酸化カリウム水溶液で滴定を行い、ピンク色に着色した点を終点とした。同様に空試験を行なった。B共重合体と空試験の0.1Nエタノール性水酸化カリウム水溶液滴下量から酸価単位:mgKOH/gを算出した。<アミン価の測定>上記各合成例で得たB共重合体のアミン価を下記の要領で測定した。表1に測定結果を示す。共重合体溶液0.5gを1mgの単位まで精密に秤量し、硝子容器に取り分けた。無水酢酸/酢酸=9/120mLを添加し溶解し、室温で3時間放置した。その後、さらに酢酸30mLを加えた後、電位差測定装置AT-510京都電子工業株式会社製を用いて、0.1mol/L過塩素酸酢酸溶液で滴定を行った。同様に空試験を行なった。B共重合体と空試験の0.1mol/L過塩素酸酢酸溶液滴下量からアミン価単位:mgKOH/gを算出した。<顔料分散液の調製>調製例1着色剤としてC.I.ピグメントグリーン58DIC社製を9質量部とC.I.ピグメントイエロー150を6質量部、共重合体B-1溶液12.5質量部不揮発成分=40質量、溶媒としてプロピレングリコールモノメチルエーテルアセテート64.5質量部とプロピレングリコールモノメチルエーテル8質量部を用いて、ビーズミルにより処理して、顔料分散液A-1を調製した。調製例2~8及び比較調製例1~7調製例1において、着色剤、B共重合体及び溶媒の種類及び量を表2に示すように変更した以外は調製例1と同様にして、顔料分散液A-2~A-15を調製した。<顔料分散液の評価>得られた顔料分散液の粘度を、E型粘度計東京計器製を用いて測定した。また、得られた着色剤分散液を遮光ガラス容器に充填し、密閉状態で23°Cにて14日間静置した後、E型粘度計東京計器製を用いて再度粘度を測定した。そして、調製直後の粘度に対する14日間保存後の粘度の増加率を算出し、増加率が5未満の場合をA、5以上10未満の場合をB、10以上の場合をCとして評価した。評価結果を表2に示す。表2中、G58とはC.I.ピグメントグリーン58を、Y150とはC.I.ピグメントイエロー150を、B15:6とはC.I.ピグメントブルー15:6、V23とはC.I.ピグメントバイオレット23を、Y179とは有機染料であるC.I.ソルベントイエロー179を、PGMEAとはプロピレングリコールモノメチルエーテルアセテートを、PGMEとはプロピレングリコールモノメチルエーテルを、それぞれ意味する。<バインダー樹脂の合成>合成例6冷却管と攪拌機を備えたフラスコに、p-ビニルベンジルグリシジルエーテル44.0g、N-フェニルマレイミド40.0g、BzMA16.0gをプロピレングリコールモノメチルエーテルアセテート300gに溶解し、さらにAIBN8.0g及びα-メチルスチレンダイマー8.0gを投入し、その後15分間窒素パージした。窒素パージの後、反応溶液を攪拌及び窒素バブリングしながら80°Cに加熱し5時間重合した。次いで、この反応溶液にMA17.0g、p-メトキシフェノール0.5g及びテトラブチルアンモニウムブロマイド4.4gを添加し、120°Cで9時間反応させた。さらに、無水こはく酸18.5gを添加し、100°Cで6時間反応させた後、液温を85°Cに保持したまま2回水洗し、減圧濃縮を行うことにより、バインダー樹脂D-1を33質量含む溶液を得た。このバインダー樹脂D-1は、GPC溶出溶媒:テトラヒドロフランで測定したポリスチレン換算の重量平均分子量=7,800、GPC溶出溶媒:テトラヒドロフランで測定したポリスチレン換算の重量平均分子量と数平均分子量との比=2.8であった。合成例7冷却管と攪拌機を備えたフラスコに、BzMA30.0g、nBMA20.0g、ヒドロキシエチルメタクリレート15.0g、スチレン20.0g及びMA15.0gをプロピレングリコールモノメチルエーテルアセテート200gに溶解し、さらにAIBN3.0g及びα-メチルスチレンダイマー5.0gを投入し、その後15分間窒素パージした。窒素パージの後、反応液を攪拌及び窒素バブリングしながら80°Cに加熱し、5時間重合することにより、バインダー樹脂D-2を33質量含む溶液を得た。このバインダー樹脂D-2は、GPC溶出溶媒:テトラヒドロフランで測定したポリスチレン換算の重量平均分子量=10,000、GPC溶出溶媒:テトラヒドロフランで測定したポリスチレン換算の重量平均分子量と数平均分子量との比=2.5であった。合成例8冷却管と攪拌機を備えたフラスコに、3-メタクリロイルオキシメチル-3-エチルオキセタン25.0g、MA18.0g、こはく酸モノ2-アクリロキシエチル9.0g、N-フェニルマレイミド10.0g、BzMA24.0g、ヒドロキシエチルメタクリレート14.0gをプロピレングリコールモノメチルエーテルアセテート300gに溶解し、さらにAIBN6.0g及びα-メチルスチレンダイマー6.0gを投入し、その後15分間窒素パージした。窒素パージの後、反応液を攪拌及び窒素バブリングしながら80°Cに加熱し、5時間重合することにより、前駆体共重合体溶液を得た。得られた前駆体共重合体溶液200gに、2-メタクリロイルオキシエチルイソシアネート13.4g、重合禁止剤として4-メトキシフェノール0.2gを添加し、90°Cで2時間反応させた。この反応液につき、1回当たり75gのイオン交換水で2回水洗し、減圧濃縮を行うことにより、バインダー樹脂D-3を33質量含む溶液を得た。バインダー樹脂D-3は、GPC溶出溶媒:テトラヒドロフランで測定したポリスチレン換算の重量平均分子量=11,000、GPC溶出溶媒:テトラヒドロフランで測定したポリスチレン換算の重量平均分子量と数平均分子量との比=1.9であった。<着色組成物の調製及び評価>着色組成物の調製実施例1顔料分散液A-1100質量部、バインダー樹脂としてバインダー樹脂D-2溶液31.5質量部、架橋剤として東亞合成株式会社製M-402ジペンタエリスリトールヘキサアクリレートが主成分10.4質量部、光重合開始剤として2-ベンジル-2-ジメチルアミノ-1-4-モルフォリノフェニルブタン-1-オン商品名イルガキュア369、チバスペシャルティーケミカルズ社製4.3質量部、及び溶剤として3-エトキシプロピオン酸エチル80.0質量部を混合して、液状の着色組成物を調製した。抜け時間の評価得られた液状組成物を、ガラス基板上に、スピンコーターを用いて塗布した後、100°Cのホットプレートで2分間プレベークを行って、膜厚2.7μmの塗膜を形成した。次いで、この基板を室温に冷却したのち、基板上の塗膜に、高圧水銀ランプを用い、各塗膜に365nm、405nm及び436nmの各波長を含む放射線を、フォトマスクを介して、1,000J/m2の露光量で露光した。その後、基板上の塗膜に、23°Cの0.04質量水酸化カリウム水溶液を1.0kgf/cm2の現像圧ノズル径1mmで吐出することによりシャワー現像を行った。この際、未露光部の塗膜が完全に剥離するまでの時間抜け時間を測定した。そして、抜け時間が60秒未満の場合をA、60秒以上90秒未満の場合をB、90秒以上120秒未満の場合をC、120秒以上の場合をDとして評価した。この時間が短いほど、現像速度が速く、カラーフィルタ製造のタクトタイムを短縮できるという利点がある。評価結果を表3に示す。色度特性の評価得られた着色組成物を、ガラス基板上に、スピンコーターを用いて塗布した後、100°Cのホットプレートで2分間プレベークを行って、膜厚の異なる3枚の塗膜を形成した。次いで、これらの基板を室温に冷却したのち、基板上の塗膜に、高圧水銀ランプを用い、各塗膜に365nm、405nm及び436nmの各波長を含む放射線を、フォトマスクを介さずに、1,000J/m2の露光量で露光した。その後、220°Cで20分間ポストベークを行い、基板上に硬化膜を形成した。得られた3枚の硬化膜について、カラーアナライザー大塚電子株製MCPD2000を用い、C光源、2度視野にて、CIE表色系における色度座標値x,y及び刺激値Yを測定した。測定結果より、色度座標値y=0.590のときの色度座標値x及び刺激値Yを求めた。評価結果を表3に示す。コントラストの評価上記色度特性の評価で得られた3枚の硬化膜について、コントラスト計を用い、コントラストを測定した。測定結果より、色度座標値y=0.590のときのコントラストを求めた。評価結果を表3に示す。実施例2~8及び比較例1~7実施例1において、顔料分散液、バインダー樹脂、架橋剤、光重合開始剤及び溶媒の種類及び量を表3に示すように変更した以外は実施例1と同様にして、着色組成物の調製及び評価を行った。評価結果を表3に示す。なお、青色の着色組成物実施例8及び比較例3~4に関しては、色度座標値y=0.090での色度座標値x、刺激値Y及びコントラストを求めた。評価結果を表3に示す。表3において各成分は以下の通りである。C-1:ジペンタエリスリトールヘキサアクリレートとジペンタエリスリトールペンタアクリレートの混合物商品名M-402、東亞合成株式会社製C-2:ジペンタエリスリトールペンタアクリレートとこはく酸とのモノエステル化物、ジペンタエリスリトールヘキサアクリレート並びにジペンタエリスリトールペンタアクリレートの混合物商品名TO-1382、東亞合成株式会社製E-1:エタノン,1-[9-エチル-6-2-メチルベンゾイル-9H-カルバゾール-3-イル]-,1-O-アセチルオキシム商品名IRGACUREOX02、チバスペシャルティーケミカルズ社製E-2:2-ベンジル-2-ジメチルアミノ-1-4-モルフォリノフェニルブタン-1-オン商品名イルガキュア369、チバスペシャルティーケミカルズ社製EEP:3-エトキシプロピオン酸エチルMBA:3-メトキシブチルアセテート"